-エチレンおよびアルファ-オレフィンのポリマー化ユニットを含むエチレンおよびアルファ-オレフィンのマルチブロックコポリマー、-同一でも異なっていてもよく、少なくとも1つの弾力性ブロックで隔離された少なくとも2つの芳香族ブロックを有するブロックコポリマーを含むエラストマー、および-架橋性ポリマーを含む、架橋弾力性組成物。架橋性ポリマーが、ポリブタジエン、例えば、シンジオタクティック12-ポリ-ブタジエン、またはスチレン-ブタジエン-スチレントリブロックコポリマーである、請求項1の組成物。ブロックコポリマーが、スチレン-エチレンブチレン-スチレントリブロックコポリマーまたはスチレン-ブタジエン-スチレントリブロックコポリマーである、請求項1または2の組成物。エチレンおよびアルファ-オレフィンのマルチブロックコポリマーが、01から03の平均ブロックインデックスおよび、13を超える分子量分布インデックス、MwMnを有する、請求項1~3いずれかの組成物。エチレンおよびアルファ-オレフィンのマルチブロックコポリマーが、091gcm3未満の密度を有する、請求項1~4いずれかの組成物。アルファ-オレフィンが、プロピレン、1-ブテン、1-ヘキセン、1-オクテン、4-メチル-1-ペンテン、ノルボルネン、1-デセン、15-ヘキサジエン、またはそれらの化合物の組合せを示す、請求項1~5いずれかの組成物。エチレンおよびアルファ-オレフィンのマルチブロックコポリマーは、摂氏で、少なくとも1つの融点Tm、および1センチメータの3乗あたりグラムで、密度dを有し、それらの数値は、以下の関係式:Tm2002945385242222好ましくは:Tm6288113141672032およびより好ましくは:Tm8589118253111282を満足する、請求項1~6のいずれか1記載の組成物。1以上の物理的または化学的膨張剤、特に、アゾジカルボナミド、スルホヒドラジドもしくは尿素族の膨張剤または加圧ガスもしくは揮発性液体を含有するマイクロセルラー膨張剤を含む、請求項1~7のいずれか1記載の組成物。請求項1~8のいずれか1記載の組成物を含む、製品、特に、射出成型または押出製品。請求項8に記載の組成物を含み、製品が膨張している、請求項9の製品。請求項9または10の製品の密閉シールとしての使用。本発明はこれらの欠点を補うことを目的とする。本発明の目的は、第1の局面によれば、好ましくはハロゲン化化合物がなく、低圧縮ひずみ、艶消しまたはサテン外観および紫外線暴露に対する安定性の間の向上した妥協点を得ることができる、経済的な組成物を提案することにある。この組成物は、-例えば、5から50重量、好ましくは9から25重量の、エチレンおよびアルファ-オレフィンのポリマー化ユニットを含む、エチレンおよびアルファ-オレフィンのマルチブロックコポリマー、-例えば、3から50重量の、同一でも異なっていてもよく、少なくとも1つの弾力性ブロックで隔離された少なくとも2つの芳香族ブロックを含むエラストマーを有するブロックコポリマー、および-架橋性ポリマー、例えば、3から50重量、好ましくは4から30重量の、例えば、ジエンエラストマー、を含む。用語弾力性ブロックは、ガラス転移転点Tgが周囲温度を下回り、好ましくは、0°Cを下回るブロックを意味することを意図する。ガラス転移転点は、例えば、示差走査熱量測定により標準ISO11357-2にしたがって、測定される。エチレンおよびアルファ-オレフィンのマルチブロックコポリマーは、特に、国際公開第2006101966号および第2006101930号に規定される。そのコポリマーは、特に、紫外線照射に対して耐性があり、低圧縮ひずみを有する。それは、特に、製品の特定の特性を低減する黒色顔料その他の添加物を添加することなく、紫外線照射による組成物のエージングを制限することを可能とする。用語架橋性ポリマーは、例えば、重合、重縮合または重付加の間に生じる化学反応によって、巨大分子がお互いに結合し得るポリマーを意味することを意図する。架橋性ポリマーは、特に、架橋点を組成物に導入することによって、組成物につや消しまたはサテン外観を付与することが可能であり、圧縮ひずみを低減することが可能である。それは、部分不飽和エラストマーを所望により含む組成物の紫外線照射への長期の暴露に対し、非-架橋組成物と比較して、耐性をよりよくすることも可能である。架橋性ポリマーは、少なくとも1つの弾力性ブロックで隔離された少なくとも2つの芳香族ブロックを有するブロックコポリマーと同一でも異なっていてもよい。最終的に、同一でも異なっていてもよく、少なくとも1つの弾力性ブロックで隔離された少なくとも2つの芳香族ブロックを有するブロックコポリマーは、その組成物内部に芳香族ブロックの結節の形成を許容し、その一方で、弾力性ブロックは、エチレンおよびアルファ-オレフィンの架橋性ポリマーおよび/またはマルチブロックコポリマーと関連する。周囲温度にて、結節は、周囲温度を超えるガラス転移転点を有し、そして、ガラス状態にあり、それゆえ、架橋節に連結されて、架橋性ポリマーによって付与される化学的架橋に加えて、物理的擬架橋を作る。物理的架橋および化学的架橋は、例えば、SBSを用いた場合、同一のポリマーのためである。低圧縮ひずみを有するが、また、紫外線照射に対してよりよい耐性も有しつつ、同時に、制御された化学的架橋のおかげで、特に、押出可能性を維持する組成物が、ついで、非-架橋組成物と比較して得られる。ブロックコポリマーがSEBSの場合、組成物は、3から50重量、好ましくは4から30重量、なお一層好ましくは10から20重量のSEBSを含み得る。ブロックコポリマーがSBSの場合、組成物は、3から50重量、好ましくは4から30重量のSBSを含み得る。優先的に、架橋性ポリマーはポリブタジエンまたはスチレン-ブタジエン-スチレントリブロックコポリマーである。架橋性ポリマーがSBSの場合、組成物は、3から50重量、好ましくは4から30重量のSBSを含み得る。架橋性ポリマーがポリブタジエンの場合、組成物は、3から50重量、好ましくは4から30重量、なお一層優先的には4から6重量のポリブタジエンを含み得る。ひとつの具体例によれば、架橋性ポリマーはシンジオタクティック12-ポリブタジエンである。スチレン-ブタジエン-スチレントリブロックコポリマーは、その両末端がスチレンブロックであり、その中央弾力性ブロックがブタジエンコポリマーのトリブロックコポリマーである。SBSは、より明確なつや消し様相とすることが可能であり、ポリブタジエン、特に、SBSとの混合物中、シンジオタクティック12-ポリ-ブタジエンは、より低い圧縮ひずみ、紫外線照射に対するよりよい耐性およびつや消しまたはサテン外観を与えることが可能である。同一でも異なっていてもよく、少なくとも1つの弾力性ブロックで隔離された少なくとも2つの芳香族ブロックを有するブロックコポリマーの弾力性ブロックは、優先的に、少なくともエチレンユニットおよびブチレンまたはプロピレンユニットを含む。当該組成物中の他のポリマーとの適合性を呈するように弾力性ブロックを選択する。しかしながら、そのコポリマーの弾力性ブロックは、これらの2つの例示に限定されない。弾力性ブロックは、かくして、C2-C8オレフィンホモ-ポリマーまたはコポリマーから、あるいは、エチレン-ブチレンスチレンまたはエチレンプロピレンスチレンブロックから選択することができる。同一でも異なっていてもよく、少なくとも1つの弾力性ブロックで隔離された少なくとも2つの芳香族ブロックを有するブロックコポリマーの芳香族ブロックは、優先的に、少なくとも1つのスチレンユニットを含む。芳香族ブロックは、第1に、弾力性ブロックとあまり適合しないように、第2に、周囲温度を超えるガラス転移点を有するように選択する。すると、芳香族ブロックは組成物中に結節を形成する。これらの結節は、周囲温度にて、ガラス状態にあり、最終製品に弾力性および耐性の機械的特性を付与する物理的擬架橋を作る。有利には、同一でも異なっていてもよく、少なくとも1つの弾力性ブロックで隔離された少なくとも2つの芳香族ブロックを有するブロックコポリマーのスチレンユニットのモル質量は、ブロックコポリマーの総モル質量の10から50、好ましくは10から30を示す。スチレンユニットの割合は、芳香族ブロックがあまり弾力性ブロックに適合しないように選択される。芳香族ブロックは非芳香族ユニットも含む。しかしながら、芳香族ブロックは、有利には、少なくとも80モルの芳香族ユニットを含む。芳香族ブロックは、例えば、少なくとも1つの、好ましくは少なくとも50モルのスチレンユニット、または、さもなければα-メチルスチレンもしくはビニル-ナフタレンユニットを含むことができる。優先的に、同一でも異なっていてもよく、少なくとも1つの弾力性ブロックで隔離された少なくとも2つの芳香族ブロックを有するブロックコポリマーは、スチレン-エチレンブチレン-スチレントリブロックコポリマーまたはスチレン-ブタジエン-スチレントリブロックコポリマーである。SBSは、低圧縮ひずみを有し、また、組成物に一定の油分をもたらし、それによって、組成物の総コストを低減することを可能とするコポリマーである。SEBSは、その両末端がスチレンブロックであり、その中央弾力性ブロックがエチレンブチレンランダムコポリマーのトリブロックコポリマーである。SEBSは、紫外線照射に対するより高い耐性のため、より特別に選択される。エチレンおよびアルファ-オレフィンのマルチブロックコポリマーは、01から03の平均ブロックインデックスおよび13より高い、好ましくは17から35の分子量分布インデックスまたは、多分散インデックス、MwMnを有する。平均ブロックインデックスおよびこのインデックスを決定する方法は、特に、国際公開第WO2006101966号に規定されている。エチレンおよびアルファ-オレフィンのマルチブロックコポリマーは、091gcm3未満、例えば、089から091gcm3の密度を有する。マルチブロックコポリマーは01から03g10分、さらには12から2g10分のメルトフローインデックスも有し得る。アルファ-オレフィンは、プロピレン、1-ブテン、1-ヘキセン、1-オクテン、4-メチル-1-ペンテン、ノルボルネン、1-デセン、15-ヘキサジエン、またはそれらの化合物の組合せから選択される。エチレンおよびアルファ-オレフィンのマルチブロックコポリマーは、摂氏で、少なくとも1つの融点Tm、および1センチメータの3乗あたりグラムで、密度dを有し、それらの数値は、以下の関係式:Tm-2002945385-242222好ましくは:Tm-6288113141-672032およびより好ましくは:Tm8589118253111282を満足する。このマルチブロックコポリマーは、少なくとも98重量のエチレンを含む1以上の硬セグメントおよび、95重量未満、好ましくは50重量未満のエチレンを含む1以上の軟セグメントを含むことができる。優先的に、硬セグメントは、5から85重量の量で存在する。このブロックコポリマー中のエチレン含量は50モルを超えることができる。この組成物は、炭酸カルシウム、クレイ、シリカ、タルク、カーボンブラック、二酸化チタン、可塑剤および熱可塑性ラバーのオイル、処理剤、抗酸化剤、抗紫外線剤、ワックスその他の安定化剤、顔料、滑剤、潤滑剤、帯電防止剤、耐擦過剤、物理的または化学的膨張剤およびその他の調合補助剤のような:補強性または不活性なフィラーを含むこともできる。この組成物に、アゾジカルボナミド、スルホヒドラジド、重炭酸塩もしくは尿素族の膨張剤または加圧ガスもしくは揮発性液体を含有するマイクロセルラー膨張剤を添加することも可能である。第1の局面による組成物は、かくして、広い温度範囲にわたって柔軟性および弾力性を有し、艶消しまたはサテン外観および良好な着色性を有するが、臭気に関していかなる問題も呈さない。さらに、この組成物がポリブタジエンを含むならば、紫外線照射に対して向上した耐性を示す。これらの特性は、かくして、第1の局面による組成物を様々な用途に特に適したものにする。第2の局面によれば、第1の局面による組成物を含む製品が提案される。製品は、特に、第1の局面による組成物の押出または射出成型によって製造できる。製品は、自動車用途または、例えば、取手、台所用器具、スポーツ用品などのオーバーモールディング用途のための射出成型または押出製品であってよい。製品は、前記したような物理的または化学的膨張剤を含む組成物を含み、膨張製品であり得る。本発明の第3の局面によれば、第2の局面による製品を密閉シールとして使用することが提案される。その密閉シールは、建築用、自動車用または産業用途冷蔵庫、洗濯機のような家電のために用い得る。今検討されるのは、製品、特に、密閉シールの好ましい具体例として、-218重量の、エチレンおよびアルファ-オレフィンのマルチブロックコポリマーDowからのInfuseD9000、-59重量のポリプロピレンホモポリマー、-29重量の中密度ポリエチレン、-106重量のSBS30のスチレンを含有する高分子量、非-油-膨張放射状SBS、-26重量のパラフィンオイル高純度白パラフィンオイル、-323重量の5μmチョークDurcal5またはCraieDRB20、-035重量の保護系CibaSpecialitesChimiquesSAのIrganox1076FDもしくはChimassorb944FDLもしくはTinuvin327、またはBASFのIrgafos16、-009重量の過酸化物αα-ビス-ジイソプロピレンベンゼン、および-006重量の助剤シアヌル酸トリアリルLehvossからのTACDL70を含む組成物C1である。組成物C1は、そのため、218重量の、エチレンおよびアルファ-オレフィンのマルチブロックコポリマーならびに106重量の、同一でも異なっていてもよく、少なくとも1つの弾力性ブロックで隔離された少なくとも2つの芳香族ブロックを有する架橋性ポリマーを含む。SBSは、そのため、架橋剤二重結合のおかげとして、およびスチレンブロックのおかげで結節を形成できる特定のエラストマーの双方として作用する。この組成物は、密閉シールのような射出成型または押出製品の製造の間、直接、顆粒その他の形態で調製し得る。かくして、顆粒の形態で調製される場合、組成物C1は、様々な固体成分の周囲温度での乾式混合および押出しによって調製し得る。組成物C1は以下の特性:-60ShoreAの硬度標準ISO868に準拠して測定、-41の圧縮ひずみ標準ISO815に準拠して、すなわち、70°Cにて22時間測定、および-艶消し外観を有する。組成物C1は、かくして、建築業または自動車産業で使用するのに適した、耐久力および耐性特性を有する製品を得ることを可能にする。特に、この組成物は、とりわけ用いるSBSのおかげで艶消し外観を有する。第2の具体例の製品、特に、密閉シールが検討され、そこでは、組成物C2は、-136重量の、エチレンおよびアルファ-オレフィンのマルチブロックコポリマーDowからのInfuseD9000、-113重量のポリプロピレンホモポリマー100-GB006またはPP571PまたはPPH3060、-42重量の中密度ポリエチレンLydonDellBasellからのLupolen3721C、-136重量のSEBSKratonPolymerからのKratonG6151ES、-47重量の12-ポリブタジエンJSRCorporationからのRB830、-37重量のパラフィンオイルEssoからのPrimol352、-148重量の5μmチョークDurcal5またはCraieDRB20、-072重量の保護系CibaSpecialitesChimiquesSAからのIrganox1076FDもしくはChimassorb944FDLもしくはTinuvin327、またはBASFからのIrgafos16、-005重量の過酸化物SaficAlcanからのLuperoxF40、および-003重量の剤TAC助剤シアヌル酸トリアリルLehvossからのTACFL70を含む。組成物C2は、そのため、136重量の、エチレンおよびアルファ-オレフィンのマルチブロックコポリマー、136重量の、同一でも異なっていてもよく、少なくとも1つの弾力性ブロックで隔離された少なくとも2つの芳香族ブロックを有するブロックコポリマー、および架橋剤として作用する47重量ポリブタジエンを含む。この組成物は、密閉シールのような射出成型または押出製品の製造の間、直接、顆粒その他の形態で調製し得る。かくして、顆粒の形態で調製される場合、組成物C2は、様々な固体成分の周囲温度での乾式混合および押出しによって調製し得る。組成物C2は以下の特性:-60ShoreAの硬度標準ISO868に準拠して測定、-36の圧縮ひずみ標準ISO815に準拠して、すなわち、70°Cにて22時間測定、-サテン外観、-紫外線エージングに対するより長期の耐性を有する組成物C2は、かくして、建築業または自動車産業で使用するのに適した、耐久力および耐性特性を有する製品を得ることを可能にする。さらに、この組成物は、光沢性外観を有しないが、あまりはっきりしない艶消し外観であるが、紫外線照射に対してより高い耐性を生じるSEBSと架橋性ポリマーRB830とのブレンドにより、サテン外観を有する。しかも、着色最終製品を得るために、この組成物は着色することもできる。特に、紫外線照射に対する高い耐性は、製品を濃淡があるように着色することを可能とするが、後者は一般に製品のエージングを加速する。第3の具体例の製品、特に、密閉シールが検討され、そこでは、組成物C3は、-14重量の、エチレンおよびアルファ-オレフィンのマルチブロックコポリマーDowからのInfuseD9000、-13重量のポリプロピレンホモポリマー100-GB0006またはPP571PまたはPPH3060、-3重量の中密度ポリエチレンLyonDellBasellからのLupolen3721C、-59重量の12-ポリブタジエンJSRCorporationからのRB830、-125重量のSEBSKratonPolymerからのKratonG6151ES、-36重量のパラフィンオイルEssoからのPrimol352、-148重量の5μmチョークDurcal5またはCraieDRB20、-062重量の保護系CibaSpecialitesChimiquesSAからのIrganox1076FDもしくはChimassorb944FDLもしくはTinuvin327、またはBASFからのIrgafos16、-012重量の過酸化物SaficAlcanからのLuperoxF40、および-006重量の剤TAC助剤シアヌル酸トリアリル:LehvossからのTACDL70を含む。組成物C3は、そのため、14重量の、エチレンおよびアルファ-オレフィンのマルチブロックコポリマー、125重量の、同一でも異なっていてもよく、少なくとも1つの弾力性ブロックで隔離された少なくとも2つの芳香族ブロックを有する架橋性ポリマー、および架橋剤として作用する59重量のポリブタジエンを含む。この組成物は、密閉シールのような射出成型または押出製品の製造の間、直接、顆粒その他の形態で調製し得る。かくして、顆粒の形態で調製される場合、組成物C3は、様々な固体成分の周囲温度での乾式混合および押出しによって調製し得る。組成物C3は以下の特性:-65ShoreAの硬度標準ISO868に準拠して測定、-36の圧縮ひずみ標準ISO815に準拠して、すなわち、70°Cにて22時間測定、-サテン外観、-紫外線エージングに対するより長期の耐性を有する。組成物C3は、かくして、建築業または自動車産業で使用するのに適した、耐久力および耐性特性を有する製品を得ることを可能にする。さらに、この組成物は、光沢性外観を有しないが、あまりはっきりしない艶消し外観であるが、紫外線照射に対してより高い耐性を生じるSEBSと架橋性ポリマーRB830とのブレンドにより、サテン外観を有する。第4の具体例の製品、特に、密閉シールが検討され、そこでは、組成物C4は、-13重量の、エチレンおよびアルファ-オレフィンのマルチブロックコポリマーDowからのInfuseD9000、-146重量のポリプロピレンホモポリマー100-GB006またはPP571PまたはPPH3060、-4重量の中密度ポリエチレンLydonDellBasellからのLupolen3721C、-47重量の12-ポリブタジエンJSRCorporationからのRB830、-13重量のSEBSKratonPolymerからのKratonG6151ES、-35重量のパラフィンオイルEssoからのPrimol352、-143重量の5μmチョークDurcal5またはCraieDRB20、-122重量の保護系CibaSpecialitesChimiquesSAからのIrganox1076FDもしくはChimassorb944FDLもしくはTinuvin327、またはBASFからのIrgafos16、-012重量の過酸化物SaficAlcanからのLuperoxF40、および-006重量の剤TAC助剤シアヌル酸トリアリルLehvossからのTACFL70を含む。組成物C4は、そのため、13重量の、エチレンおよびアルファ-オレフィンのマルチブロックコポリマー、13重量の、同一でも異なっていてもよく、少なくとも1つの弾力性ブロックで隔離された少なくとも2つの芳香族ブロックを有する架橋性ポリマー、および、架橋剤として作用する47重量のポリブタジエンを含む。この組成物は、密閉シールのような射出成型または押出製品の製造の間、直接、顆粒その他の形態で調製し得る。かくして、顆粒の形態で調製される場合、組成物C4は、様々な固体成分の周囲温度での乾式混合および押出しによって調製し得る。組成物C4は以下の特性:-70ShoreAの硬度標準ISO868に準拠して測定、-40の圧縮ひずみ標準ISO815に準拠して、すなわち、70°Cにて22時間測定、および-サテン外観、-紫外線エージングに対するより長期の耐性を有する。組成物C4は、かくして、建築業または自動車産業で使用するのに適した、耐久力および耐性特性を有する製品を得ることを可能にする。さらに、この組成物は、光沢性外観を有しないが、あまりはっきりしない艶消し外観であるが、紫外線照射に対してより高い耐性を生じるSEBSと架橋性ポリマーRB830とのブレンドにより、サテン外観を有する。